(57)【特許請求の範囲】
【請求項１】
モルタルまたはポリマーセメントモルタルが打設された踏み面または踊り場を有し、踏み面または踊り場が鉄板によって覆われていない鉄製の屋外階段を改修する方法であって、踏み面または踊り場のモルタルまたはポリマーセメントモルタルの外表面に亜硝酸リチウムまたは亜硝酸カルシウムを含む水溶液を塗布する工程を含む方法。
【請求項２】
亜硝酸リチウムまたは亜硝酸カルシウムを含む水溶液が、５〜４５質量％の亜硝酸リチウムまたは亜硝酸カルシウムを含み、前記水溶液のモルタルまたはポリマーセメントモルタルの外表面への塗布量が０．０５〜０．６５ｋｇ／ｍ２である、請求項１に記載の方法。
【発明の詳細な説明】
【技術分野】
【０００１】
本発明は、モルタルまたはポリマーセメントモルタルが打設された踏み面または踊り場を有する鉄製の屋外階段を改修する方法に関する。
【背景技術】
【０００２】
チェッカープレートを用いた屋外階段は歩いた時にうるさい音が発生するので、音の発生を抑えるために、踏み面または踊り場にモルタルまたはポリマーセメントモルタルを打設した鉄製の屋外階段が存在する。モルタルまたはポリマーセメントモルタルはアルカリ性のため鉄骨の表面に不動態皮膜を形成し防錆にも寄与する。しかし、そのようなモルタルまたはポリマーセメントモルタルを打設した鉄製の屋外階段であっても、長い年月には、錆が発生し、改修が必要となる。
【０００３】
コンクリート埋設パイプ状鉄材の補修防蝕工法として、コンクリートに埋設された鉄材端部を露出し、亜硝酸リチウムまたは亜硝酸カルシウムを添加したセメント組成物を露出したパイプ状鉄材端部周りに積層充填し、さらに、パイプ状鉄材のコンクリート面からの立ち上がり部端部の外側面および内側面に亜硝酸リチウムまたは亜硝酸カルシウムを添加したセメント組成物を塗布または充填する方法が知られている（特許文献１）。
【先行技術文献】
【特許文献】
【０００４】
【特許文献１】特許第５４４８４８０号公報
【発明の概要】
【発明が解決しようとする課題】
【０００５】
モルタルまたはポリマーセメントモルタルが打設された踏み面または踊り場を有する鉄製の屋外階段は、雨水や結露水がモルタルまたはポリマーセメントモルタルの下に溜まりやすい構造のため、単純に防錆・防水処理しても、階段を構成する鉄板とモルタルまたはポリマーセメントモルタルとの境界に錆が発生することが多い。
本発明は、モルタルまたはポリマーセメントモルタルが打設された踏み面または踊り場を有する鉄製の屋外階段を、長期間使用した後、錆の発生を防止しまたは錆の進行を抑制するために、改修する方法を提供する。
【課題を解決するための手段】
【０００６】
本発明は、モルタルまたはポリマーセメントモルタルが打設された踏み面または踊り場を有する鉄製の屋外階段を改修する方法であって、踏み面または踊り場に亜硝酸リチウムまたは亜硝酸カルシウムを適用する工程を含むことを特徴とする。
【０００７】
本発明は、次の態様を含む。
［１］モルタルまたはポリマーセメントモルタルが打設された踏み面または踊り場を有する鉄製の屋外階段を改修する方法であって、踏み面または踊り場に亜硝酸リチウムまたは亜硝酸カルシウムを適用する工程を含む方法。
［２］踏み面または踊り場に亜硝酸リチウムまたは亜硝酸カルシウムを適用する工程が、踏み面または踊り場の周縁部のモルタルまたはポリマーセメントモルタルを削り取り、削り取った箇所に亜硝酸リチウムまたは亜硝酸カルシウムを含むモルタルまたはポリマーセメントモルタルを打設する工程である、［１］に記載の方法。
［３］踏み面または踊り場に亜硝酸リチウムまたは亜硝酸カルシウムを適用する工程が、踏み面または踊り場のモルタルまたはポリマーセメントモルタルの上層部を削り取り、削り取った箇所に亜硝酸リチウムまたは亜硝酸カルシウムを含むモルタルまたはポリマーセメントモルタルを打設する工程である、［１］に記載の方法。
［４］踏み面または踊り場に亜硝酸リチウムまたは亜硝酸カルシウムを適用する工程が、踏み面または踊り場のモルタルまたはポリマーセメントモルタルの外表面に亜硝酸リチウムまたは亜硝酸カルシウムを含む水溶液を塗布する工程である、［１］に記載の方法。
［５］亜硝酸リチウムまたは亜硝酸カルシウムを含むモルタルまたはポリマーセメントモルタルが、セメント１００質量部に対して１〜２５質量部の亜硝酸リチウムまたは亜硝酸カルシウムを含む、［２］または［３］に記載の方法。
［６］亜硝酸リチウムまたは亜硝酸カルシウムを含む水溶液が、５〜４５質量％の亜硝酸リチウムまたは亜硝酸カルシウムを含む、［４］に記載の方法。
［７］踏み面または踊り場の周縁部が、踏み面または踊り場の外周から２０〜１００ｍｍ内側までの領域である、［２］に記載の方法。
［８］モルタルまたはポリマーセメントモルタルの上層部が、モルタルまたはポリマーセメントモルタルの上表面から１０〜３０ｍｍ下方までの部分である、［３］に記載の方法。
【発明の効果】
【０００８】
本発明のモルタルまたはポリマーセメントモルタルが打設された踏み面または踊り場を有する鉄製の屋外階段を改修する方法は、踏み面または踊り場に亜硝酸リチウムまたは亜硝酸カルシウムを適用することにより、錆の発生を防止しまたは錆の進行を抑制することができる。
【図面の簡単な説明】
【０００９】
【図１】図１は、本発明の改修方法の第１の実施形態を示す模式図である。
【図２】図２は、本発明の改修方法の第２の実施形態を示す模式図である。
【図３】図３は、モルタルまたはポリマーセメントモルタルが打設された段板の一例を示す図である。
【図４】図４は、モルタルまたはポリマーセメントモルタルが打設された踏み面を有する鉄製の屋外階段の一例を示す斜視図である。
【発明を実施するための形態】
【００１０】
以下、本発明を、図面を参照して説明するが、本発明は図面に記載されたものに限定されない。
図４は、モルタルまたはポリマーセメントモルタルが打設された踏み面を有する鉄製の屋外階段の一例を示す斜視図である。以下、「モルタルまたはポリマーセメントモルタル」を「モルタル等」ともいう。階段１は、一対の側桁２と複数の段板３からなる。図４に示された３つの段板のうち、上の２つはモルタル等が打設された段板３であり、一番下の段板３′はモルタル等が打設される前の状態を示す。モルタル等が打設される前の段板３′は、鉄製部材４で作られ、長方形の底面部５とその底面部の長辺から垂直に立ち上がる側面部６とを有する。段板３′は、一対の側桁２に溶接等で取り付けられている。長方形の底面部５と一対の側面部６と一対の側桁２とによって画定される空間に、モルタル等を打設することによって、モルタル等が打設された段板が得られる。打設されたモルタル等の外表面（上側の表面）が踏み面７を構成する。
【００１１】
図３は、モルタル等が打設された段板の一例を示す図である。図３（ａ）は段板３の平面図であり、図３（ｂ）は段板３のＩＩＩ−ＩＩＩ線における断面図である。段板３は、鉄製部材４とモルタル等８で構成されている。鉄製部材４は、長方形の底面部５と、その底面部の長辺から垂直に立ち上がる側面部６と、その底面板の短辺から垂直に立ち上がる側面部６′とを有する。底面部５と側面部６と側面部６′とによって画定された空間に、モルタル等８が打設されている。ただし、側面部６′は必須ではなく、側面部６′がない場合は側桁２が側面部６′を兼ね、底面部５と側面部６と側桁２とによって画定された空間にモルタル等８が打設されることになる。
【００１２】
本発明は、モルタルまたはポリマーセメントモルタルが打設された踏み面または踊り場を有する鉄製の屋外階段を改修する方法であって、踏み面または踊り場に亜硝酸リチウムまたは亜硝酸カルシウムを適用する工程を含む。
踏み面または踊り場に亜硝酸リチウムまたは亜硝酸カルシウムを適用する方法は、特に限定されないが、踏み面または踊り場の周縁部のモルタルまたはポリマーセメントモルタルを削り取り、削り取った箇所に亜硝酸リチウムまたは亜硝酸カルシウムを含むモルタルまたはポリマーセメントモルタルを打設する方法、踏み面または踊り場のモルタルまたはポリマーセメントモルタルの上層部を削り取り、削り取った箇所に亜硝酸リチウムまたは亜硝酸カルシウムを含むモルタルまたはポリマーセメントモルタルを打設する方法、踏み面または踊り場のモルタルまたはポリマーセメントモルタルの外表面に亜硝酸リチウムまたは亜硝酸カルシウムを含む水溶液を塗布する方法を挙げることができる。
【００１３】
図１は、本発明の改修方法の第１の実施形態を示す模式図である。第１の実施形態は、踏み面または踊り場の周縁部のモルタルまたはポリマーセメントモルタルを削り取り、削り取った箇所に亜硝酸リチウムまたは亜硝酸カルシウムを含むモルタルまたはポリマーセメントモルタルを打設する工程を含む。図１は、その工程において、踏み面の周縁部のモルタルまたはポリマーセメントモルタルを削り取った時点の状態を示し、図１（ａ）は平面図であり、図１（ｂ）はＩ−Ｉ線における断面図である。
【００１４】
図１を参照して、本発明の改修方法の第１の実施形態を説明すると、まず、踏み面７の周縁部９のモルタル等を削り取る。周縁部９は、好ましくは踏み面の外周から２０〜１００ｍｍ内側までの領域であり、より好ましくは踏み面の外周から５０〜１００ｍｍ内側までの領域である。削り取る周縁部９の領域が小さすぎると作業性が落ちてしまい、大きすぎると作業時間や発生する廃棄物も増えてしまい、不経済である。次いで、削り取った箇所１０に亜硝酸リチウムまたは亜硝酸カルシウムを含むモルタル等を打設する。亜硝酸リチウムまたは亜硝酸カルシウムを含むモルタル等は、モルタル等に含まれるセメント１００質量部に対して、好ましくは１〜２５質量部の亜硝酸リチウムまたは亜硝酸カルシウムを含み、より好ましくは５〜１５質量部の亜硝酸リチウムまたは亜硝酸カルシウムを含む。亜硝酸リチウムまたは亜硝酸カルシウムの含有量が少なすぎると十分な効果が得られない場合があり、含有量が多すぎると異常凝結やモルタル硬化の遅延が生じる恐れがある。
亜硝酸リチウムまたは亜硝酸カルシウムを含むモルタル等を打設すると、亜硝酸イオンが鉄製部材と反応し、鉄製部材の表面に不動態皮膜を形成し、鉄製部材を防錆する。また、亜硝酸イオンは、隣接している部分のモルタル等にも濃度勾配により拡散浸透し、亜硝酸イオンがモルタル等の下面に拡散浸透することで、すでに錆びている部位でも不動態皮膜を再生し、錆の進行を抑制する。
【００１５】
図２は、本発明の改修方法の第２の実施形態を示す模式図である。第２の実施形態は、踏み面または踊り場のモルタルまたはポリマーセメントモルタルの上層部を削り取り、削り取った箇所に亜硝酸リチウムまたは亜硝酸カルシウムを含むモルタルまたはポリマーセメントモルタルを打設する工程を含む。図２は、その工程において、踏み面のモルタル等の上層部を削り取った時点の状態を示し、図２（ａ）は平面図であり、図２（ｂ）はＩＩ−ＩＩ線における断面図である。
【００１６】
図２を参照して、本発明の改修方法の第２の実施形態を説明すると、まず、踏み面７のモルタル等の上層部を削り取る。モルタル等の上層部は、モルタル等の上表面から１０〜３０ｍｍ下方までの部分であり、より好ましくはモルタル等の上表面から配筋が露出する部分である。削り取る上層部の量が少なすぎると必要量が塗布できない恐れがあり、多すぎると作業時間や発生する廃棄物も増えてしまい、不経済である。次いで、削り取った箇所１０に亜硝酸リチウムまたは亜硝酸カルシウムを含むモルタル等８を打設する。亜硝酸リチウムまたは亜硝酸カルシウムを含むモルタル等は、モルタル等に含まれるセメント１００質量部に対して、好ましくは１〜２５質量部の亜硝酸リチウムまたは亜硝酸カルシウムを含み、より好ましくは５〜１５質量部の亜硝酸リチウムまたは亜硝酸カルシウムを含む。
踏み面または踊り場のモルタル等の内部には鉄筋が配設される場合があるが、鉄筋が配設されている場合は、モルタル等を完全に削り取るのに手間がかかるので、モルタル等の上層部のみを削り取り、削り取った箇所に亜硝酸リチウムまたは亜硝酸カルシウムを含むモルタル等を打設するのが好ましい。削り取った箇所に亜硝酸リチウムまたは亜硝酸カルシウムを含むモルタル等を打設すると、亜硝酸イオンは下層の古いモルタル等の内部に拡散浸透し、亜硝酸イオンがモルタル等の下面に拡散浸透することで、すでに錆びている部位でも不動態皮膜を再生し、錆の進行を抑制する。
【００１７】
本発明の改修方法の第３の実施形態は、踏み面または踊り場のモルタルまたはポリマーセメントモルタルの外表面に亜硝酸リチウムまたは亜硝酸カルシウムを含む水溶液を塗布する工程を含む。図３を参照して説明すると、踏み面７のモルタル等８の外表面１１に亜硝酸リチウムまたは亜硝酸カルシウムを含む水溶液を塗布する。亜硝酸リチウムまたは亜硝酸カルシウムを含む水溶液は、好ましくは５〜４５質量％の亜硝酸リチウムまたは亜硝酸カルシウムを含み、より好ましくは２３〜４２質量％の亜硝酸リチウムまたは亜硝酸カルシウムを含む。亜硝酸リチウムまたは亜硝酸カルシウムの濃度が薄すぎると十分な効果が得られない場合があり、濃度が濃すぎると表面で結晶化が生じたり、容器内で沈殿が生じる可能性がある。水溶液の塗布量は、亜硝酸リチウムまたは亜硝酸カルシウムの濃度にも依存するが、好ましくは０．０５〜０．６５ｋｇ／ｍ2であり、より好ましくは０．１５〜０．４ｋｇ／ｍ2である。水溶液の塗布量が少なすぎると十分な効果が得られない場合があり、多すぎると表面で結晶化が生じたり、なかなか乾燥せずに工期が遅れる可能性がある。
踏み面７のモルタル等８の外表面１１に亜硝酸リチウムまたは亜硝酸カルシウムを含む水溶液を塗布すると、水溶液に含まれる亜硝酸イオンは、モルタル等の内部に拡散浸透し、亜硝酸イオンがモルタル等の下面に拡散浸透することで、すでに錆びている部位でも不動態皮膜を再生し、錆の進行を抑制する。
【００１８】
以上、図１、図２、図３に示された踏み面について説明してきたが、本発明は、踊り場についても同様に適用できる。
【００１９】
本願において、モルタルとはセメントと砂とを配合して水で練ったものをいう。ポリマーセメントモルタルとはセメントと砂とセメント混和用ポリマーとを配合して水で練ったものをいう。セメント混和用ポリマーとしては、水溶性ポリマーディスパージョン、再乳化形粉末樹脂、水溶性ポリマー（モノマー）、液状ポリマーが挙げられる。水溶性ポリマーディスパージョンとしては、スチレンブタジエンゴム（ＳＢＲ）系ラテックス、ポリアクリル酸エステル（ＰＡＥ）系エマルション、エチレン酢酸ビニル（ＥＶＡ）系エマルション等が挙げられ、再乳化形粉末樹脂としてはアクリル系、酢酸ビニル系の樹脂が挙げられる。
【産業上の利用可能性】
【００２０】
本発明は、モルタルまたはポリマーセメントモルタルが打設された踏み面または踊り場を有する鉄製の屋外階段の改修に好適に利用することができる。
【符号の説明】
【００２１】
１    階段
２    側桁
３    段板
４    鉄製部材
５    底面部
６    側面部
７    踏み面
８    モルタルまたはポリマーセメントモルタル
９    周縁部
１０    削り取った箇所
１１    外表面
【図１】
0006735550.tif 000002
【図２】
0006735550.tif 000003
【図３】
0006735550.tif 000004
【図４】
0006735550.tif 000005